(57)【要約】  本発明は、発光化合物に関し、特に電気光学用途に適した三重項発光体に関する。本発明による化合物は、中間の６員環によって、５員環又は６員環に連結する１つの５員環の主鎖を有する、金属、有利にはＩｒの有機金属錯体である。これらの化合物は、少なくとも１つの５員又は６員環構造内の原子又は基の適合によってＵＶ〜ＮＩＲ範囲の発光への適合に適している。【特許請求の範囲】
【請求項１】
電気光学素子に適した化合物であって、一般式Ｉ
【化１】
2009507064.tif 000019
[式中、環Ｂは５員環であり、環Ａは６員環であり、環Ｃは６員環又は５員環であり、
Ｘ１はＣＲ’及びＮから選択され、
Ｘ２はＮＲ’、Ｏ、Ｓ、Ｓｅ、Ｔｅ、ＣＲ’Ｒ"及びＳｉＲ’Ｒ"から選択され、
Ｘ３、Ｘ４は独立してＮ、ＮＲ’、Ｓ、Ｏ、ＣＲ’、ＣＲ’Ｒ"、ＣＲ’＝ＣＲ"、Ｎ＝Ｎ、ＣＲ’＝Ｎ、Ｎ＝ＣＲ"、ＳｉＲ’、ＳｉＲ’Ｒ"、Ｓｅ及びＴｅから選択され、
Ｒ’、Ｒ"はＡ１、ＣＮ、ＮＡ１Ａ２、ＯＡ１、ＳＡ１、Ｆ、Ｃｌ、Ｂｒ、Ｉ、ＣＮＯ、ＮＣＯ、ＣＡ１Ｏ、ＣＯＯＡ１から選択され、
Ａ１、Ａ２は任意の置換された（ヘテロ）アルキル、（ヘテロ）アリール、又はＨであり、
ＭｅｔはＩｒ、Ｐｔ、Ｒｕ、Ｒｅ、Ｐｄ及びＯｓから選択され、Ｍｅｔ＝Ｉｒ、Ｏｓ、Ｒｕ、Ｒｅの場合ｎ＝１〜３、ｍ＝３−ｎであり且つＭｅｔ＝Ｐｔ、Ｐｄの場合ｎ＝１〜２、ｍ＝２−ｎであり、
Ｒ１、Ｒ２は独立してＡ１、ＣＮ、ＮＡ１Ａ２、ＯＡ１、ＳＡ１、Ｆ、Ｃｌ、Ｂｒ、Ｉ、ＣＮＯ、ＮＣＯ、ＣＡ１Ｏ、ＣＯＯＡ１から選択され、
【化２】
2009507064.tif 000020
はモノアニオン性飽和配位子である]の構造を含むことを特徴とする、電気光学素子に適した化合物。
【請求項２】
Ａ１及び／又はＡ２は、アルデヒド、アルコール、シアナト、イソシアナト、少なくとも一不飽和のオレフィン性基、ビニル、アルキリデン、アリル、オキセタン、アクリル、アミン、オキシラン、炭酸又はエステル基を含む群から選択される重合可能な基と置換されることを特徴とする、請求項１記載の化合物。
【請求項３】
環構造Ａ、Ｂ及びＣが縮合系を形成することを特徴とする、請求項１又は２記載の化合物。
【請求項４】
請求項１から３までのいずれか１項記載の化合物であって、以下の式ＩＩ：
【化３】
2009507064.tif 000021
[式中、Ｒ１、Ｒ２、Ｒ３、Ｒ４及びＲ５は独立してＡ１、ＣＮ、ＮＡ１Ａ２、ＯＡ１、ＳＡ１、Ｆ、Ｃｌ、Ｂｒ、Ｉ、ＣＮＯ、ＮＣＯ、ＣＡ１Ｏ、ＣＯＯＡ１から選択され、Ａ１、Ａ２は任意の（ヘテロ）アルキル、（ヘテロ）アリール、又はＨである]による構造を有することを特徴とする、請求項１から３までのいずれか１項記載の化合物。
【請求項５】
Ｒ１〜Ｒ５のいずれかが互いに結合し、環構造Ａ、Ｂ及び／又はＣの１つ以上に縮合された置換基を形成することを特徴とする、請求項１から４までのいずれか１項記載の化合物。
【請求項６】
環構造Ａ、Ｂ及びＣが電荷輸送部分と置換されることを特徴とする、請求項１から５までのいずれか１項記載の化合物。
【請求項７】
Ｚ１及びＺ２は、化学結合によって又は１、２又は３個の付加的な原子をＺ１とＺ２との間に配置する中間基によって連結する原子を表し、Ｚ１及びＺ２は独立してメチレン、置換されたメチレン、Ｎ、ＮＲ１、Ｓ、Ｏ、Ｓｅ、Ｔｅ、ＣＲ１、ＳｉＲ１、ＣＲ１Ｒ２、ＳｉＲ１Ｒ２、ＣＲ２＝ＣＲ３、Ｎ＝Ｎ、ＣＲ１＝Ｎから選択され、Ｒ１〜Ｒ３は独立してＡ１、ＣＮ、ＮＡ１Ａ２、ＯＡ１、ＳＡ１、Ｆ、Ｃｌ、Ｂｒ、Ｉ、ＳＯ２Ａ１、ＣＮＯ、ＮＣＯ、ＣＡ１Ｏ、ＣＯＯＡ１から選択され、Ａ１及びＡ２は、任意の置換された(ヘテロ)アルキル、(ヘテロ)アリール、又はＨであり、前記(ヘテロ)アルキル、(ヘテロ)アリールは重合可能な基を有することを特徴とする、請求項１から６までのいずれか１項記載の化合物。
【請求項８】
モノアニオン性飽和配位子
【化４】
2009507064.tif 000022
が、アセチルアセトナート、２−ピリジルアセテート、ジピバロイルメタナート、２−ピリジルギ酸、２−（４Ｈ−［１，２，４］トリアゾール−３−イル）ピリジンを小単位として含む置換基の群から選択される部分を表すことを特徴とする、請求項１から７までのいずれか１項記載の化合物。
【請求項９】
請求項１から８までのいずれか１項記載の化合物であって、１〜１８個の炭素原子を有する直鎖、分枝鎖又は環状の炭化水素から選択された（ヘテロ）アルキル及び１〜１８個の炭素原子を有する一不飽和、二不飽和及び多不飽和の直鎖、分枝鎖又は環状の炭化水素から選択された（ヘテロ）アリールであることを特徴とする、請求項１から８までのいずれか１項記載の化合物。
【請求項１０】
前記重合可能な基が、アルデヒド、アルコール、シアナト、イソシアナト、少なくとも一不飽和のオレフィン性基、ビニル、アルキリデン、アリル、オキセタン、アクリル、アミン、オキシラン、炭酸又はエステル基を含む群から選択されることを特徴とする、請求項１から９までのいずれか１項記載の化合物。
【請求項１１】
前記重合可能な基が、ポリアルキレン基、マトリックス基、電子輸送基及び／又は正孔輸送基から選択されるポリマー性基に連結することを特徴とする、請求項１０記載の化合物。
【請求項１２】
請求項１から１１までのいずれか１項記載の化合物を部分として少なくとも２個含むことを特徴とする、オリゴマー、デンドリマー又はポリマー。
【請求項１３】
請求項１から１１までのいずれか１項記載の化合物の電気光学素子における三重項発光体としての使用。
【請求項１４】
請求項１から１１までのいずれか１項記載の化合物の製造方法。
【請求項１５】
ハロゲンが塩素又は臭素である、中間μ-ハロゲノ錯体が存在することを特徴とする、請求項１４記載の方法。
【請求項１６】
請求項１から１１までのいずれか１項記載の化合物を使用することを特徴とする、電気光学素子の製造方法。
【請求項１７】
請求項１から１１までのいずれか１項記載の化合物を溶液からの塗布又はスパッタリングによって適用することを特徴とする、請求項１５記載の方法。
【請求項１８】
前記塗布が噴霧、回転、浸漬又はナイフ塗布又は印刷であることを特徴とする、請求項１６記載の方法。
【請求項１９】
請求項１から９までのいずれか１項記載の化合物が使用され、前記素子の有機層及び最終的な接触電極を真空下で形成させることを特徴とする、請求項１６記載の方法。
【請求項２０】
真空法がＰＶＤ法（物理的蒸着）、ＣＶＤ法（化学的蒸着）、又はＯＶＰＤ法（有機気相蒸着）であることを特徴とする、請求項１９記載の方法。
【請求項２１】
請求項１から１１記載の化合物を含むことを特徴とする、電気光学素子。
【請求項２２】
前記電気光学素子がＯＬＥＤ、ＯＦＥＴ、レーザー又は光起電力素子であることを特徴とする、請求項２１記載の電気光学素子。
【発明の詳細な説明】
【技術分野】
【０００１】
本発明は発光化合物に関し、特に電気光学、例えば、エレクトロルミネセンス用途に有用なリン光性化合物に関する。本発明による化合物の使用は、例えば、ＯＬＥＤ中の層としての使用であり、又は電流によって励起された時に可視光を放射するためのレーザー用途であり、並びに光起電力素子において光吸収するための層を形成することである。
【０００２】
さらに詳細には、本発明による化合物は三重項発光体であり、これは電気エネルギーから放射への高度に効率的な変換を用いる。この変換は、金属原子、有利にはＩｒを錯化する有機化合物において生じる。
【０００３】
従来技術
第１の利用可能な三重項発光体の１つは、トリス（２−フェニルピリジン）イリジウム（Ｉｒ（ｐｐｙ）３）（Grushinら、Chem. Communications 1494-1495 (2001年)）である。この化合物において、２つの６員芳香環が１つのσ結合によって結合されており、この１つが金属原子を錯化するための窒素原子を含有する。Ｉｒ（ｐｐｙ）３の発光特性は、Finkenzellerらによって詳細に研究されてきた。(Chemical Physics Letters 377, 299-305 (2003年))。
【０００４】
国際公開第２００４／０１６７１１Ａ１号パンフレットより発光特性に影響を及ぼす電子吸引基又は電子供与基を有する置換基を備えた多種多様なＩｒ（ｐｐｙ）３誘導体が公知である。
【０００５】
Ｌｉら（Organometallics 24, 1329-1335 (2005年)）は、８−フェニルキノリン構造をベースとした、エレクトロルミネセンスに使用するための６員のＩｒ錯体を記載している。Ｌｉらによるイリジウム（Ｉｒ）錯体は、濃赤の範囲の波長において光を放射することが報告されている。６員のキレート化合物を含有する典型的なＩｒ錯体の１つは、ビス［８−（３，５−ジフルオロフェニル）−キノリン］イリジウム（ＩＩＩ）アセチルアセトナートである。これらの化合物において、２つの芳香族部分がσ結合によって連結し且つＩｒをキレート化する時に６員環構造を形成する。
【０００６】
特開２００４−３１９４３８号公報は、Ｒｈを錯化する、発光体の多種多様な構造を開示している。全ての構造はＲｈを錯化する窒素を含有する６員環を含む。
【０００７】
本発明の目的
本発明は、電気光学用途に適した、即ち、公知の錯体の代替構造を有する三重項発光体として適した、有機金属錯体を提供することを求める。
【０００８】
有利には、本発明は、公知のエレクトロルミネセンス化合物の代替構造を有する三重項発光体を提供することを求める。該代替構造は有利には消費された電気エネルギー当たりの改善された発光収量を有する。更に有利には、本発明の化合物は高い化学的安定性及び熱安定性を有する。
【０００９】
発明の一般的な記載
本発明は、電気光学用途に適した化合物に関し、特に三重項発光体に関する。一般に、以下の層の配列が、本発明による発光体化合物を有するＯＬＥＤ中に存在する必要がある：陽極、例えばＺｎＯのような透明な導電性金属酸化物（ＴＣＯ）で被覆された基板、有利にはＩＴＯ（インジウムスズ酸化物）で被覆されたガラス又は有機透明シート材料、正孔輸送材料、発光層、任意に正孔ブロック材料及び／又は電子輸送材料、及び導電性陰極層。
【００１０】
本発明による発光体化合物は、原子の変化、例えば、炭素のヘテロ原子への置き換え、又は金属原子を錯化する窒素含有５員環内の基の置き換え又は金属原子を錯化する炭素原子を含有する５員環又は６員環内の基の置き換えによって、ＵＶ、可視及びＮＩＲにおける、有利には可視範囲における光の放射への適合に適する。炭素原子の代わりにヘテロ原子を導入することの別法として、金属原子を錯化する構造内の炭素原子及び／又はヘテロ原子を置換することによる予測可能な方法で、放射された光の波長に影響を与えることができる。
【００１１】
本発明による化合物は、例えば、Ｏｓ、Ｐｔ及びＲｅ、Ｒｕ、Ｐｄ、有利にはＩｒから選択された遷移金属の有機金属錯体である。遷移金属原子は、有機主鎖に含有された１個の窒素原子及び１個の炭素原子によって錯化されており、金属原子を含む５員環構造を形成する。
【００１２】
芳香族主鎖構造は、発光体化合物の有機部分を提供し且つ２つの環構造、Ｂ及びＣを含む。係る環構造は６員環の中間リンカー芳香族基（Ａ）によって形成される２つの連結により互いに結合している。環構造ＢとＣとの間に配置されたリンカー基Ａは、環構造Ｂ及びＣそれぞれと原子を共有する。これらの環構造の１つ、環構造Ｂは錯化された金属原子への結合を形成する窒素を含有し、もう１つの構造、環構造Ｃは金属原子への結合を形成する炭素原子を含有する。
【００１３】
環構造Ｂは５員環である。環構造Ｃは独立して５員環又は６員環である。
【００１４】
有利には、環構造Ｂ及びＣは不飽和結合、有利には少なくとも２つの共役不飽和結合を含有し、最も有利には、構造Ｂ及びＣは芳香族である。
【００１５】
環構造Ａは芳香族であり、隣接した環構造Ｂ及びＣと原子を共有する６員環を形成する。任意に、環構造Ｂ及び／又はＣはまた更なるヘテロ原子を含有し、それらは例えばＮ、Ｏ、Ｓ、Ｓｅ、Ｔｅ及びＳｉから選択される。
【００１６】
金属原子はＰｔ、Ｐｄ、Ｒｕ、Ｒｅ、Ｏｓ、有利にはＩｒから選択される。
【００１７】
金属原子の原子価の飽和のために、１個より多い配位子、例えば２又は３個の配位子が、それぞれ金属原子との５員環構造を形成してよい。あるいは、代替的に、補助的に配位している配位子、例えばアセチルアセトナート基、ピコリン酸基、２−ピリジルギ酸（pyridylformiate）基、２−（４Ｈ−[１，２，４]トリアゾール−３−イル）ピリジン基、及び／又はジピバロイルメタナート基を含有する化合物によって飽和がもたらされてもよい。
【００１８】
一般的に、本発明による金属キレート錯体は一般式Ｉ：
【化１】
2009507064.tif 000002
[式中、環Ｂは５員環であり、環Ａは６員環であり、そして環Ｃは６員環又は５員環であってよく、
Ｘ１はＣＲ’及びＮから選択され、
Ｘ２はＮＲ’、Ｏ、Ｓ、Ｓｅ、Ｔｅ、ＣＲ’Ｒ"、及びＳｉＲ’Ｒ"から選択され、
Ｘ３、Ｘ４＝Ｎ、ＮＲ’、Ｓ、Ｏ、ＣＲ’、ＣＲ’Ｒ"、ＣＲ’＝ＣＲ"、Ｎ＝Ｎ、ＣＲ’＝Ｎ、Ｎ＝ＣＲ"、ＳｉＲ’、ＳｉＲ’Ｒ"、Ｓｅ、Ｔｅであり、
Ｒ’、Ｒ"はＡ１、ＣＮ、ＮＡ１Ａ２、ＯＡ１、ＳＡ１、Ｆ、Ｃｌ、Ｂｒ、Ｉ、ＣＮＯ、ＮＣＯ、ＣＡ１Ｏ、ＣＯＯＡ１から選択され、Ａ１、Ａ２は任意の置換された(ヘテロ)アルキル、(ヘテロ)アリール又はＨであり、該(ヘテロ)アルキル及び(ヘテロ)アリールは、任意に重合可能な基、例えばアルデヒド、アルコール、シアナト、イソシアナト、少なくとも一不飽和のオレフィン性基、ビニル、アルキリデン、アリル、オキセタン、アクリル、アミン、オキシラン、炭酸又はエステル基を有し、
ＭｅｔはＩｒ、Ｐｔ、Ｒｕ、Ｒｅ、Ｐｄ及びＯｓから選択され、
Ｍｅｔ＝Ｉｒ、Ｏｓ、Ｒｕ、Ｒｅの場合、ｎ＝１〜３、ｍ＝３−ｎであり且つＭｅｔ＝Ｐｔ、Ｐｄの場合、ｎ＝１〜２、ｍ＝２−ｎであり、
Ｒ１、Ｒ２は独立してＡ１、ＣＮ、ＮＡ１Ａ２、ＯＡ１、ＳＡ１、Ｆ、Ｃｌ、Ｂｒ、Ｉ、ＣＮＯ、ＮＣＯ、ＣＡ１Ｏ、ＣＯＯＡ１から選択され、Ａ１、Ａ２は任意の置換された(ヘテロ)アルキル、(ヘテロ)アリール又はＨであり、任意に重合可能な基、例えばアルデヒド、アルコール、シアナト、イソシアナト、少なくとも一不飽和のオレフィン性基、ビニル、アルキリデン、アリル、オキセタン、アクリル、アミン、オキシラン、炭酸又はエステル基を有し、Ｒ１及びＲ２は置換及び/又は互いに結合することができ、これらは環構造Ａ、Ｂ及びＣに縮合された置換基、有利には縮合部分を形成し、そしてＺ１及びＺ２は補助的な飽和配位子の部分である]により表すことができる。
【００１９】
有利な実施態様によると、環構造Ａ、Ｂ及び/又はＣに結合した重合可能な基は、金属錯化発光体部分の少なくとも１種のポリマー性基への結合を提供する働きをする。重合性基はマトリックス化合物として機能することができ且つ例えば不活性基、電子輸送基及び/又は正孔輸送基から選択することができる。本発明の目的に使用されるときに、「不活性基」という用語は導電性ではない基を指す。即ち、係る基は本発明による電気光学素子に利用される電気状態の下で電荷輸送を提供せず、従って本明細書では正孔輸送基又は電気輸送基の群に含まれない。不活性基の例はポリエチレン、ポリプロピレン、及びポリスチレン、ポリメタクリレート、ポリウレタン、これらの基の誘導体並びにそれらのコポリマーのようなポリアルキレン類の間で選んでよい。
【００２０】
飽和配位子
【化２】
2009507064.tif 000003
は、錯化した金属原子への二座配位子を形成し且つモノアニオン性配位子であり、Ｚ１及びＺ２は独立して原子を表し、これらは任意に置換され且つ化学結合により結合し又はＺ１とＺ２の間に１、２又は３個の付加的な原子を配置する中間基により結合する。有利には、Ｚ１及びＺ２の両方並びにこれらの間の中間基は、重合可能な基と置換されて少なくとも１種のポリマー性基を有する結合を提供する。
【００２１】
中間基はＺ１のために列挙された基から選択できる。Ｚ１及びＺ２は例えば、メチレン、置換されたメチレン、Ｎ、ＮＲ１、Ｓ、Ｏ、Ｓｅ、Ｔｅ、ＣＲ１、ＳｉＲ１、ＣＲ１Ｒ２、ＳｉＲ１Ｒ２、ＣＲ２＝ＣＲ３、Ｎ＝Ｎ、ＣＲ１＝Ｎから独立して選択され、Ｒ１〜Ｒ３はＡ１、ＣＮ、ＮＡ１Ａ２、ＯＡ１、ＳＡ１、Ｆ、Ｃｌ、Ｂｒ、Ｉ、ＳＯ２Ａ１、ＣＮＯ、ＮＣＯ、ＣＡ１Ｏ、ＣＯＯＡ１から独立して選択され、Ａ１及びＡ２は、任意の置換された(ヘテロ)アルキル、(ヘテロ)アリール、又はＨであり、該(ヘテロ)アルキル及び(ヘテロ)アリールは任意に重合可能な基を有する。
【００２２】
有利には、飽和配位子は、アセチルアセトナート、２−ピリジルアセテート（またピコリン酸と呼ばれる）、ジピバロイルメタナート、２−ピリジルギ酸、２−（４Ｈ−［１，２，４］トリアゾール−３−イル）ピリジンを小単位として含む群から選択される。これに関して、この小単位という用語は、上述の特定の基及びこれらの基を含む化合物を指し、これらは追加の置換基並びにそれらの誘導体、例えば、ポリマー性基に結合する重合可能な基と置換された誘導体を有する。また該用語は、上記の一般的な構造を含み且つ金属原子の自由原子価を飽和させる基を指す。即ち、該金属原子は、環構造Ａ、Ｂ及びＣを含有する発光体部分により錯化される。係る式及び本発明による化合物において、たとえ１つの特定の飽和配位子が示されても、特定の例示的な化合物の飽和配位子を互いに交換できる。
【００２３】
有利な実施態様において、飽和配位子は少なくとも１種のポリマー性基と置換され、例えば、不活性基、電子輸送基及び/又は正孔輸送基から選択される。少なくとも１種のポリマー性基への結合は、重合可能な基が飽和配位子を置換して連結する結合をもたらすことによって得られる。飽和配位子とポリマー性基との置換は、環構造Ａ、Ｂ及び/又はＣとポリマー性基との置換と無関係である。従って、更なる実施態様において、少なくとも１つの環構造Ａ、Ｂ及び/又はＣと飽和配位子との双方はポリマー性基に結合する。飽和配位子及び/又は金属原子を錯化する発光体部分とポリマー性基との置換は、デンドリマー、オリゴマー又はポリマーとしての特徴がある分子を生成するために利用できる。ポリマー性基との置換の特殊な利点として、置換基により与えられた特性を備えた、三重項発光体部分を有する化合物が得られる。これらは更に溶液からの塗布、例えばスピンコーティング、吹付け塗り、又はジェット印刷にさえ適している。
【００２４】
一般式Ｉに表された環構造Ｂ及びＣに含有されたπ結合は、環Ｂ及び/又はＣのヘテロ原子によって異なり、また５又は６員環である環Ｃによって異なり得る。しかしながら、当業者は、どの結合が正式にπ結合であるかを容易に決定できる。
【００２５】
環構造Ｂ及びＣは、独立して非芳香環、非共役又は共役芳香環である。有利には、芳香族構造Ａは環構造Ｂ及びＣに結合し、環構造Ａ、Ｂ及びＣを含む縮合系を形成する。
【００２６】
環構造Ａが芳香族であるため、環構造Ｂ及びＣは中間の芳香族環構造Ａによって縮合環を形成し、その際環構造Ｂ及びＣは飽和又は部分的に不飽和の環であってよく、有利には共役の芳香族であってよい。
【００２７】
従って、環Ｂ及びＣを連結する結合周りの回転を制限するように環構造Ａが環構造Ｂ及びＣに結合し、環構造Ｂ及びＣの互いについて固定された配座をもたらすことは、本発明の化合物の特殊な利点である。有利な実施態様において、環構造Ａ、Ｂ及びＣは共役系を形成し、本質的に平面配座の骨格構造を作り出す。
【００２８】
従って、本発明による三重項発光体は、基の回転運動によって生じるエネルギー散逸を回避し、これは無放射失活、即ち発光の代わりの熱緩和プロセスをもたらす。結果として、本発明による三重項発光体はより良好な発光量を有する。即ち、電気エネルギー消費量に比例して更に効率的にエレクトロルミネセンスが生じる。
【００２９】
金属錯化窒素を含有する、例えば、環Ｂとして６員環を有する化合物に対する本発明による化合物の特殊な利点は、環構造Ｂが５員環であることに基づくことである。この利点は第１に、５員の縮合された環が一般により単純な及び/又はより効率的な合成ルートによって生成し得ることである。第２に、電子密度は、環の炭素原子をヘテロ原子と置き換えることによって、電子に富んだ状態から電子不足の状態へ又は逆に変化且つ調節でき、とりわけ発光波長の変化及び/又は電子又は正孔輸送特性の変化をもたらす。従って、これらの効果は、置換基を環構造に導入しないで、あるいは置換基の数及び/又は大きさの要求量、例えば、発光体錯体に同様の効果をもたらすために更に置換基を要求する６員環と比較して、より高い置換基の電子密度を減少させないで、少なくとも１部分において達成できる。更に、放射の代わりに振動エネルギー変換によるエネルギー損失が増加するので、多数の置換基は通常、発光効率の低下をもたらす。更に、低下した数及び/又は低下した大きさの置換基は、増加したガラス転移温度、即ち高い温度安定性をもたらすことが多い。
【００３０】
任意に、本発明による化合物は置換基、例えば、置換可能なポリマー性基に化学的に結合する。即ち、環構造Ａ、Ｂ及び/又はＣは独立して、これらの環構造の間の結合に又は金属錯体の形成に関与しないそれらの炭素又はヘテロ原子に置換基を運ぶ。置換基は、(ヘテロ−)アルキル、(ヘテロ−)アリール、−ＮＲ１２、−ＯＲ１、−ＳＲ１、−ＣＮ、−Ｆ、−ＣＦ３から選択してよく、Ｒ１は独立してＡ１、ＣＮ、ＮＡ１Ａ２、ＯＡ１、ＳＡ１、Ｆ、Ｃｌ、Ｂｒ、Ｉ、ＳＯ２Ａ１、ＣＮＯ、ＮＣＯ、ＣＡ１Ｏ、ＣＯＯＡ１から選択され、Ａ１及びＡ２は任意の置換された(ヘテロ)アルキル、(ヘテロ)アリール、又はＨであり、任意に重合可能な基、例えばアルデヒド、アルコール、シアナト、イソシアナト、少なくとも一不飽和のオレフィン性基、ビニル、アルキリデン、アリル、オキセタン、アクリル、アミン、オキシラン、炭酸又はエステル基、並びに電気光学的な官能基を有し、その際２つまたはそれ以上の置換基は、縮合したアレーニル（arenyl）基又は高縮合したマトリックス物質を形成する基、例えば、不活性基、電子輸送基及び／又は正孔輸送基から選択された基であってよい。本発明による発光体化合物が電荷輸送基に結合した結果、電気光学素子の層構造は、それぞれの電荷輸送層を除くことによって単純化できる。詳細には、電子輸送基に結合した発光体化合物は、層構造を有する電気光学素子において電子輸送層なしで使用でき、正孔輸送基に結合した発光体化合物は、層構造を有する電気光学素子において正孔輸送層なしで使用できる。
【００３１】
一実施態様において、本発明による化合物はポリマー性基と置換され、その際、環構造Ａ、Ｂ及び／又はＣの少なくとも１つは重合可能な基を備え、ポリマー性基への結合を形成する。少なくとも１つの環構造の置換基に加えて又はそれに取って代わって、飽和配位子はポリマー性基への結合を形成するために１個以上の重合可能な基と置換できる。
【００３２】
重合可能な基は、例えば、アルデヒド、アルコール、シアナト、イソシアナト、少なくとも一不飽和のオレフィン性基、例えば、ビニル、アルキリデン、アリル、又はオキセタン、アクリル、アミン、オキシラン、炭酸又はエステル基によって形成できる。この実施態様において、重合可能な基に結合した重合性基は、不活性基、電子輸送基及び／又は正孔輸送基であってよい。この実施態様において、重合性基が飽和配位子に更に結合することは有利である。
【００３３】
更に、２個以上の同一の又は異なる本発明による発光体化合物の分子は、独立して環構造Ａ、Ｂ又はＣの１つへの結合により、及び、代わりに又は付加的に飽和配位子への結合により重合性基に結合することができる。この実施態様において、少なくとも２個以上の本発明による発光体化合物の分子を含み、１つのポリマー性基に結合した、デンドリマー、オリゴマー又はポリマーが形成される。２個以上の発光体化合物の共通のポリマー性基への結合とは無関係に、該発光体化合物は１個以上の同一の又は異なるポリマー性基によって任意に置換することができ、これらは電気的機能を任意に提供し得る、例えば、これらは不活性基、電子輸送基及び／又は正孔輸送基から独立して選択される。
【００３４】
更に、環構造Ａ、Ｂ及びＣへの置換基は、芳香族の下位構造、例えば、環構造Ａ、Ｂ及び／又はＣへの共役を有する又は有していない芳香族残基を形成することができ、有利には、環構造Ａ、Ｂ及びＣを含む、高縮合系をもたらす。
【００３５】
本発明による係る化合物の特殊な利点は、放射された光の波長、即ち、励起下で放射された光の色に、原子又は基Ｒ１、Ｒ２、Ｘ１、Ｘ２，Ｘ３及び／又はＸ４の変更によって容易に影響を与え得ることである。例えば、Ｒ１、Ｒ２、及びＸ１〜Ｘ４の１つの変化による化合物の双極子モーメントのシフトは、放射された波長の範囲に直接影響を与える。
【００３６】
極大波長のシフトは、有利には、ＵＶ又は可視〜ＮＩＲ波長の範囲に渡って達成できる。有利な実施態様によると、波長のシフトは、共役の芳香族である環構造Ｂ及びＣ、更に有利には共役系を形成する環構造Ａ、Ｂ及びＣに対して特に顕著である。
【００３７】
三重項発光体の電気、光学、物理、熱及び化学の特性は、環構造Ｂ及びＣへの置換基並びに芳香族構造Ａへの置換基を選択することによって所望の特性に更に適合させることができる。環構造Ｂ及びＣは、置換基Ｘ１、Ｘ２及びＸ３、Ｘ４によって、それぞれ誘導体化される。発光体の波長に影響を及ぼすために、環構造Ａ、Ｂ及び／又はＣのいずれかへの置換基、例えば、構造ＩＩのＲ１〜Ｒ５の例は、有利には電荷輸送基から選択される。例えば、電子輸送部分及び正孔輸送部分から選択される。
【００３８】
電子輸送物質及び電子輸送基の例は、４，７−ジフェニル−１，１０−フェナントロリン（ブフェン）及びその誘導体、例えば２，９−ジメチル−４，７−ジフェニル−１，１０−フェナントロリン（ＢＣＰ）、２，５−ジアリールオキサジアゾール及びその誘導体、例えば２−（ｐ−ｔｅｒｔ．−ブチルフェニル）−５−（ｐ−ビフェニル）−オキサジアゾール（ＰＢＤ）、オリゴ−（ベンゾオキサジアゾール−２イル）−アレーン及びその誘導体、例えばビス−２，５−（５−ｔｅｒｔ．−ブチル−ベンゾオキサジゾール−２−イル）−チオフェン（ＢＢＯＴ）、１，３−ビス［５−（アリール）−１，３，４−オキサジアゾール−２−イル］ベンゼン及びその誘導体、例えば１，３−ビス［５−（ｐ−ｔｅｒｔ．−ブチルフェニル）−１，３，４−オキサジアゾール−２−イル］ベンゼン（ＯＸＤ−７）、２，５−ジアリールトリアゾール及びその誘導体、例えば２−（ｐ−ｔｅｒｔ．−ブチルフェニル）−５−（ｐ−ビフェニル）−トリアゾール（ＴＡＺ）、及び２，２’，２"−（１，３，５−フェニレン）−トリス（１−フェニルベンゾイミダゾール）（ＴＰＢＩ）である。
【００３９】
正孔輸送物質及び正孔輸送基の例は、ポリ（９−ビニルカルバゾール）、トリス［（Ｎ，Ｎ−ジアリール）アミノ］−トリフェニルアミン、例えば４，４’，４’’−トリス［Ｎ−（１−ナフチル）−Ｎ−フェニルアミノトリフェニルアミン］（１−ＴＮＡＴＡ）及びその誘導体、４，４’，４’’−トリス［Ｎ−（２−ナフチル）−Ｎ−フェニルアミノ）−トリフェニルアミン］（２−ＴＮＡＴＡ）又は４，４’，４’’−トリス［（Ｎ−（３−メチルフェニル）−Ｎ−フェニルアミノ）−トリフェニルアミン］（ｍ−ＴＤＡＴＡ）およびその誘導体、４，４’，４’’−トリス（カルバゾール−９−イル）トリフェニルアミン］（ＴＣＴＡ）；Ｎ，Ｎ，Ｎ’，Ｎ’−テトラフェニルベンジジンとしてのＮ，Ｎ，Ｎ’，Ｎ’−テトラ−アリールベンジジン及びその誘導体、Ｎ，Ｎ’−ビス（１−ナフチル）−Ｎ，Ｎ’−ジフェニルベンジジン（α−ＮＰＤ）、Ｎ，Ｎ’−ジ（ナフタレン−２−イル）−Ｎ，Ｎ’−ジフェニルベンジジン（β−ＮＰＤ）、４，４’−ビス（カルバゾール−９−イル）ビフェニル（ＣＢＰ）およびその誘導体、およびこれらのヘテロ原子置換された類縁物（例えば、チエニル誘導体、セレニル誘導体、フラニル誘導体）；４，４’−ビス（２，２’−ジフェニルビニル）−１’，１’−ビフェニル（ＤＰＶＢＩ）；トリアリールアミンおよびその誘導体、４，４’−ビス（Ｎ，Ｎ−ジアリールアミノ）−テルフェニル、４，４’−ビス（Ｎ，Ｎ−ジアリールアミノ）−クアテルフェニルおよびその同族体および誘導体、Ｎ，Ｎ’−ジメチルキナクリドン（dimethylchinacridone）及びその誘導体、１，１−ビス−（４−ビス（４−メチル−フェニル）−アミノフェニル）−シクロヘキサン（ＴＰＡＣ）及びＮ，Ｎ，Ｎ’，Ｎ’−テトラアリールジアミノフルオレン並びにそれらの誘導体である。
【００４０】
発明の詳細な説明
一般式Ｉの実施態様は、以下の式ＩＩ：
【化３】
2009507064.tif 000004
[式中、置換基は式Ｉに示されたように定義され、置換基Ｒ３〜Ｒ５はＲ１及び／又はＲ２に関して定義された基から選択される]による化合物である。
【００４１】
更に特殊な実施態様の式Ｉによる化合物は以下に示され、
その際、補助的な飽和配位子の変化は１つの例示的な配位子上に示される：
【化４】
2009507064.tif 000005
【化５】
2009507064.tif 000006
その際、環構造Ｂは変化する：
【化６】
2009507064.tif 000007
その際、環構造Ａ、Ｂ及びＣの縮合系は、更に縮合された置換基により形成される：
【化７】
2009507064.tif 000008
【００４２】
本発明による化合物を含む電気光学素子の例として、添付の図面を略示すると、
・図１はＯＬＥＤの断面図である。
・図２はインバーテッド型ＯＬＥＤの断面図である。
・図３は更なる実施態様の２つの隣接した放射層を有するＯＬＥＤの断面図である。
・図４は太陽電池の断面図である。
・図５は、ＯＬＥＤの放射層を形成する本発明による化合物のエレクトロルミネセンススペクトルを示す。
・図６は図１で使用したＯＬＥＤに印加した電圧に対する電流密度を示す。
・図７は図１で使用したＯＬＥＤに印加した電圧に対する輝度を示す。
・図８は異なる放射層厚さのＴＰＢｉマトリックス中に発光体としてＩｒ（ＭＮＴＺ）３を備える図３によるＯＬＥＤに印加した電圧に対する電流密度のプロットを示す。
・図９は図８の測定のために使用したＯＬＥＤの輝度のプロットを示す。
・図１０は図８の測定のために使用したＯＬＥＤの１つの輝度効率のプロットを示す。
・図１１は図８の測定のために使用したＯＬＥＤの１つの長時間安定度のプロットを示す。
・図１２はＩｒ（ＭＮＴＺ）３のエレクトロルミネセンススペクトルを示す。
・図１３はＩｒ（ＭＮＴＺ）３のＤＳＣを示す。
・図１４はＩｒ（ＭＮＴＺ）３のＨＰＬＣクロマトグラムを示す。
・図１５及び１６は本発明による化合物の発光スペクトルを示す。
【００４３】
図１〜３のＯＬＥＤにおいて、放射層を電子輸送層（ＥＴＬ）と正孔輸送層（ＨＴＬ）との間に配置することによって、放射層からの電荷輸送及び放射層への電荷輸送を可能にする。図３のＯＬＥＤでは、放射層は、発光体、例えば例１のＩｒ（ＭＮＴＺ）３を異なるマトリックス化合物中に、それぞれ例えばＴＰＢＩ及びＴＣＴＡ中１０％  ｗ／ｗで含む２つの隣接層から形成される。
【００４４】
太陽電池の場合、本発明の化合物はｎ型層半導体とｐ型層半導体との間に配置され、図４において「接合部」として示される。その中で、係る半導体層は、本発明の化合物によって入射光の変換から生じた電荷の輸送媒体として働く。
【００４５】
実施例１：トリス（２−メチルナフト［１，２−ｄ］チアゾール）イリジウム（ＩＩＩ）（Ｉｒ（ＭＮＴＺ）３）の合成
Sprouseら（J. Am. Chem. Soc. 106, 6647-6653 (1984年)）に従って生成したジ−μ−クロロテトラキス（２−メチルナフト［１，２−ｄ］チアゾール）ジ−イリジウム（ＩＩＩ）を、M. G. Colomboら（Inorg. Chem. 33, 545- 550 (1994年)）によるトリフルオロ酢酸の銀塩と反応させた。
【００４６】
詳細には、塩化イリジウム（ＩＩＩ）水和物（４．０ｇ、０．０１１ｍｏｌ）及び２−メチルナフト[１，２−ｄ]チアゾール（５．６ｇ、０．０２８ｍｏｌ）を２−エトキシエタノール（１３８ｍｌ）及び水（４６ｍｌ）中で懸濁させ且つ不活性ガス雰囲気下で６８時間１３０℃で攪拌した。反応溶液を濾別してｎ−ヘキサン及びジエチルエーテルで洗う。生成物は黄色の微粉末固体である（収率６１％）。
【００４７】
不活性ガス雰囲気下で、ジ−μ−クロロテトラキス（２−メチルナフト［１，２−ｄ］チアゾール）ジ−イリジウム（ＩＩＩ）（５００ｍｇ、０．４ｍｍｏｌ）を、２−メチルナフト［１，２−ｄ］チアゾール（３１９ｍｇ、１．６ｍｍｏｌ）及びトリフルオロ酢酸の銀塩（１７７ｍｇ、０．８ｍｍｏｌ）とともに、１２０℃で７５時間攪拌した。この固体を単離してエタノールで洗う。ジクロロメタンを溶出剤として使用するカラムクロマトグラフィーにより精製し且つメタノールから再結晶化させた後、白黄色の粉末が得られる（収率１８％）。
【００４８】
以下の特性を測定した：
１Ｈ  ＮＭＲ（［Ｄ６］−ＤＭＳＯ）：
δ＝７．８８（ｄ，１Ｈ），７．７８（ｄ，１Ｈ），７．３５（ｄ，１Ｈ），６．９１（ｍ，１Ｈ），６．３４（ｄ，１Ｈ），２．１５（ｓ，３Ｈ）
１３Ｃ  ＮＭＲ（［Ｄ６］−ＤＭＳＯ）:
δ＝１６８．５（ｓ），１５７．５（ｓ），１４３．３（ｓ），１３８．４（ｓ），１３１．４（ｄ），１３０．３（ｓ），１２７．１（ｄ），１２６．１（ｄ），１２４．８（ｓ），１１７．９（ｄ），１１７．８（ｄ），１６．６（ｑ）
ＭＳ（ＥＩ）：
ｍ／ｚ（％）：７８７（１００）［Ｍ］＋
ＵＶ／Ｖｉｓ（ＣＨ２Ｃｌ２）：
λ／ｎｍ（ε）＝３４１（１６  ９００），２７８（４１  ０００），２３０（１０６  ０００）
Ｃ３６Ｈ３０ＩｒＮ３Ｏ３（７４４．８６）  計算値：Ｃ５４．９４  Ｈ３．０７  Ｎ５．３４
測定値：Ｃ５４．６１  Ｈ３．１７  Ｎ５．３１
【００４９】
一般的な反応スキームを以下に示す：
【化８】
2009507064.tif 000009
【００５０】
実施例２：メトキシル化されたＩｒ（ＯＭｅ−ＭＮＴＺ）３の合成
環構造Ａにメトキシ置換基を導入するために、２−メチルナフト［１，２−ｄ］チアゾール（１ｇ、５．０２ｍｍｏｌ）とＬｉＢｒ（０．４７９ｇ、５．５２ｍｍｏｌ）を１０ｍｌの無水のアセトニトリル中で懸濁させた。アセトニトリル中で懸濁したＣＡＮ（（ＮＨ４）２Ｃｅ（ＮＯ３）６、３．０２６ｇ、５．５２ｍｍｏｌ）を、窒素雰囲気下において室温で１時間にわたり滴加し攪拌した（Subhas Chandra Royら、Tetrahedron Lett. 42, 6941（2001年）に従う）。水を用いた精製及びジクロロメタンを使用するカラムクロマトグラフィーにより淡黄色固体が得られる（収率３０％、０．４３６ｇ、１．５７ｍｍｏｌ）。生成物（３００ｍｇ、１．０７８ｍｍｏｌ）を、次いでナトリウムメトキシド（５８２ｍｇ、１０．７８ｍｍｏｌ）を用いてメタノール（２ｍｌ）中で温めた（H. L. Aalten Tetrahedron 45(17), 5565 (1989年)に従う）。ＣｕＢｒ（１５ｍｇ、０．１０８ｍｍｏｌ）を熱溶液に添加し４時間にわたり還流した。水を用いた精製及びカラムクロマトグラフィー（ジクロロメタン／酢酸エチルエステル１０：１）により白色固体が得られる（収率６８％、１６８ｍｇ、０．７３２ｍｍｏｌ）。Ｉｒとの錯化は、以下の反応スキームによるＩｒ（ＭＮＴＺ）３と類似する：
【化９】
2009507064.tif 000010
【００５１】
実施例３：シアノ置換された誘導体（Ｉｒ（シアノ−ＭＮＴＺ）３）の合成
ニトリロ置換基を環構造Ａに導入するために、以下の反応スキームを使用した：
【化１０】
2009507064.tif 000011
【００５２】
実施例４：ビス（２−メチルナフト［１，２−ｄ］チアゾール）イリジウム（ＩＩＩ）−（２−ピリジル）ギ酸（（ＭＮＴＺ）２Ｉｒｐｉｃ）の合成
不活性ガス雰囲気下で、ジ−μ−クロロテトラキス（２−メチルナフト［１，２−ｄ］チアゾール）ジ−イリジウム（ＩＩＩ）（３００ｍｇ、０．２４ｍｍｏｌ）及びピリジン−２−カルボン酸（７４ｍｇ、０．６ｍｍｏｌ）をエタノール中で懸濁させた。塩基の添加後、反応混合物を還流下で５０時間にわたり攪拌する。水（１５ｍｌ）の添加後、微細な緑灰色の沈殿物を単離し、ジクロロメタン／アセトンを溶出剤として使用するカラムクロマトグラフィーにより精製し、メタノールから再結晶化させると黄褐色の固体が得られる（収率２３％）。
【００５３】
以下の特性を測定した：
１Ｈ  ＮＭＲ（［Ｄ６］−ＤＭＳＯ）:
δ＝８．１０（ｍ，２Ｈ），７．９５（ｍ，２Ｈ），７．７７（ｍ，３Ｈ），７．５１（ｍ，１Ｈ），７．３７（ｍ，２Ｈ），６．９６（ｍ，２Ｈ），６．２９（ｄ，１Ｈ），６．１１（ｄ，１Ｈ），２．９９（ｓ，３Ｈ），２．１１（ｓ，３Ｈ）
ＭＳ（ＥＩ）：
ｍ／ｚ（％）：７１１（１００）［Ｍ］＋
【００５４】
一般的な反応スキームを以下に示す：
【化１１】
2009507064.tif 000012
【００５５】
実施例５：ビス（２−メチルナフト［１，２−ｄ］チアゾール）イリジウム（ＩＩＩ）−２−（５−フェニル−２Ｈ−［１，２，４］トリアゾール−３−イル）ピリジン（（ＭＮＴＺ）２Ｉｒトリアゾール）の合成
P. Coppoら（Chem. Comm. 1774-1774（2004年））に従って、ジ−μ−クロロテトラキス（２−メチルナフト［１，２−ｄ］チアゾール）ジ−イリジウム（ＩＩＩ）を２−（５−フェニル−２Ｈ−［１，２，４］トリアゾール−３−イル）ピリジンと反応させる。
【００５６】
詳細には、不活性ガス雰囲気下で、ジ−μ−クロロテトラキス（２−メチルナフト［１，２−ｄ］チアゾール）ジ−イリジウム（ＩＩＩ）（３００ｍｇ、０．２４ｍｍｏｌ）と２−（５−フェニル−２Ｈ−［１，２，４］トリアゾール−３−イル）ピリジン（１３６ｍｇ、０．６０ｍｍｏｌ）を、ジクロロメタン（６．６ｍｌ）及びエタノール（２ｍｌ）中で懸濁させる。塩基の添加後、混合物を室温で４１時間にわたり攪拌する。単離した粗生成物を、ジクロロメタン／アセトンを溶出剤として使用するカラムクロマトグラフィーにより精製すると、黄色の固体が得られる（収率１０％）。ｍ／ｚ（％）の質量＝８１０（２２）［Ｍ］＋は、ＭＳ（ＥＩ）によって測定した。一般的な反応スキームを以下に示す：
【化１２】
2009507064.tif 000013
【００５７】
実施例４：トリス（２−メチルナフト［１，２−ｄ］チアゾール）イリジウム（ＩＩＩ）を発光層として含むＯＬＥＤ
本発明による化合物を含むエレクトロルミネセンス素子の１例として、マトリックス材料としてのＰＶＫ（ポリ（９−ビニルカルバゾール））と混合されているトリス（２−メチルナフト［１，２−ｄ］チアゾール）イリジウム（ＩＩＩ）を発光層として有するＯＬＥＤが、溶液からの析出により作られた。係るＯＬＥＤは、ＩＴＯで被覆されたガラスの陽極、正孔輸送材料としてのポリ（３，４−エチレンジオキシチオフェン−ポリ（スチレンスルホン酸）（ＰＥＤＯＴ／ＰＳＳ））、発光層、電子輸送層及び／又は正孔ブロッキング層としての２，９−ジメチル−４，７−ジフェニル−１，１０−フェナントロリン（ＢＣＰ）、並びにＬｉＦ／Ａｌ陰極層から成る。
【００５８】
電流が印加された時に、図４〜６に描かれた光学的及び電気的応答がそれぞれ得られた。正規化された輝度強度は、図４において任意の単位（a.u.）で得られ、約５００ｎｍ〜６５０ｎｍの発光を示す。印加された電圧に応じた電流密度を図５に示す。図６は印加された電圧に応じた輝度を絶対値で示す。
【００５９】
本発明による更なる化合物の三重項発光体の特性及び発光層の形成に対するそれらの適性はまた、典型的なエレクトロルミネセンス素子としてＯＬＥＤ中に示すことができる。
【００６０】
以下の例示的な化合物は、小さい置換基を環の１つに少数導入する、例えば、置換基を１つだけ環Ａ、Ｂ及びＣを含む核の化合物に導入することによって発光波長が変わり得ることを実証する。
【００６１】
【表１】
2009507064.tif 000014
【００６２】
【表２】
2009507064.tif 000015
【００６３】
【表３】
2009507064.tif 000016
【００６４】
【表４】
2009507064.tif 000017
【００６５】
【表５】
2009507064.tif 000018
【００６６】
図３によるＯＬＥＤの測定効率を図８〜１０に示し、これらは本発明の化合物により高い効率が得られることを実証する。
【００６７】
本発明の化合物の高い長期安定性を、図１１に示した結果によって実証する。Ｉｒ（ＭＮＴＺ）３のエレクトロルミネセンススペクトルを図１２に示す。
【００６８】
図１３は示差走査熱量測定法（ＤＳＣ）を示し、これは分解なしに４８０℃の顕著に高い融点である非常に高い温度安定性を実証する。また、実施例１に従って合成かつ精製した化合物のＨＰＬＣクロマトグラムを図１４に示し、これは広範な精製手順なしに高い純度が得られることを実証する。
【００６９】
これらの図は本発明の化合物の発光を示し、これは発光波長のシフトがヘテロ原子及び／又は置換基の導入によって得られることを実証する。
【図面の簡単な説明】
【００７０】
【図１】図１はＯＬＥＤの断面図である。
【図２】図２はインバーテッド型ＯＬＥＤの断面図である。
【図３】図３は更なる実施態様の２つの隣接した放射層を有するＯＬＥＤの断面図である。
【図４】図４は太陽電池の断面図である。
【図５】図５は、ＯＬＥＤの放射層を形成する本発明による化合物のエレクトロルミネセンススペクトルを示す。
【図６】図６は図１で使用したＯＬＥＤに印加した電圧に対する電流密度を示す。
【図７】図７は図１で使用したＯＬＥＤに印加した電圧に対する輝度を示す。
【図８】図８は異なる放射層厚さのＴＰＢｉマトリックス中に発光体としてＩｒ（ＭＮＴＺ）３を備える図３によるＯＬＥＤに印加した電圧に対する電流密度のプロットを示す。
【図９】図９は図８の測定のために使用したＯＬＥＤの輝度のプロットを示す。
【図１０】図１０は図８の測定のために使用したＯＬＥＤの１つの輝度効率のプロットを示す。
【図１１】図１１は図８の測定のために使用したＯＬＥＤの１つの長時間安定度のプロットを示す。
【図１２】図１２はＩｒ（ＭＮＴＺ）３のエレクトロルミネセンススペクトルを示す。
【図１３】図１３はＩｒ（ＭＮＴＺ）３のＤＳＣを示す。
【図１４】図１４はＩｒ（ＭＮＴＺ）３のＨＰＬＣクロマトグラムを示す。
【図１５】図１５は本発明による化合物の発光スペクトルを示す。
【図１６】図１６は本発明による化合物の発光スペクトルを示す。
【図１】
2009507064.tif 000023
【図２】
2009507064.tif 000024
【図３】
2009507064.tif 000025
【図４】
2009507064.tif 000026
【図５】
2009507064.tif 000027
【図６】
2009507064.tif 000028
【図７】
2009507064.tif 000029
【図８】
2009507064.tif 000030
【図９】
2009507064.tif 000031
【図１０】
2009507064.tif 000032
【図１１】
2009507064.tif 000033
【図１２】
2009507064.tif 000034
【図１３】
2009507064.tif 000035
【図１４】
2009507064.tif 000036
【図１５】
2009507064.tif 000037
【図１６】
2009507064.tif 000038
【国際調査報告】
2009507064.tif 000039
2009507064.tif 000040